パラジウムを主とした歯科用合金、特に、クラウン、ブリッジ、インレーまたはアンレーのような義歯を製造するための焼成可能な歯科用合金であって、少なくとも金、パラジウムおよび銀ならびにルテニウムの形態の結晶粒微細化剤を含む歯科用合金において、この歯科用合金は、結晶粒微細化剤としてのルテニウムのほかに、結晶粒微細化制御元素としての、タンタル、ニオブ、イットリウム、ジルコニウム、クロム、モリブデンの群からの少なくとも1種の元素を含み、前記歯科用合金は、重量で、0.03ないし1のルテニウム0.03ないし2の結晶粒微細化制御元素0ないし10のスズ0ないし10の亜鉛0ないし10のインジウム0ないし10の銅0ないし1のガリウム0ないし10の白金0ないし2のイリジウム0ないし2のロジウム0ないし2のゲルマニウム0ないし2のアルミニウム0ないし2のケイ素0ないし2のセリウム0ないし2のランタン0ないし2の鉄残部の金、パラジウムおよび銀からなり、上記元素の総計は、100重量であることを特徴とする、パラジウムを主とした歯科用合金。前記歯科用合金は、結晶粒微細化制御元素として、タンタルまたはニオブあるいはタンタルおよびニオブを含むことを特徴とする請求項1に記載の、パラジウムを主とした歯科用合金。前記歯科用合金は、30重量より多い金、35重量より多いパラジウム、10重慮より多い銀および5重量より多いスズを含むことを特徴とする請求項1に記載の、パラジウムを主とした歯科用合金。前記歯科用合金が、重量で、30~45の金35~50のパラジウム10~25の銀6~10のスズ0.03~1.0のルテニウム0.03~2.0の結晶粒微細化制御元素からなり、スズの含量は、5重量までの割合で、亜鉛、インジウム、白金、銅の群からの少なくとも1つの元素またはこれらの元素の組み合わせと交替可能であることを特徴とする請求項1に記載の、パラジウムを主とした歯科用合金。前記歯科用合金が、重量で、30~45の金35~50のパラジウム10~25の銀6~10のスズ0.03~1.0のルテニウム0.03~2.0の結晶粒微細化制御元素からなることを特徴とする請求項1に記載の、パラジウムを主とした歯科用合金。前記歯科用合金が、重量で、35~40の金38~45のパラジウ12~20の銀6~10のスズ0.03~1.0のルテニウム、および0.03~2.0の結晶粒微細化制御元素からなることを特徴とする請求項1に記載の、パラジウムを主とした歯科用合金。前記歯科用合金が、重量で、38~42の金38~42のパラジウ12~14の銀6~9のスズ0.05~1.0のルテニウム0.05~2.0の結晶粒微細化制御元素からなることを特徴とする請求項1に記載の、パラジウムを主とした歯科用合金。前記歯科用合金が、重量で、39.6~41.0の金39.0~41.0のパラジウ12.0~13.0の銀6.5~8.0のスズ0.05~0.5のルテニウムおよび0.1~1.0のタンタルまたは0.1~1.0のニオブからなることを特徴とする請求項1に記載の、パラジウムを主とした歯科用合金。前記歯科用合金が、重量で、40.0の金39.8のパラジウ12.4の銀7.5のスズ0.2のタンタル0.1のルテニウムからなることを特徴とする請求項1に記載の、パラジウムを主とした歯科用合金。ガリウムの割合が、0重量であることを特徴とする請求項1に記載の、パラジウムを主とした歯科用合金。白金の割合が、6重量より少なく、好ましくは5重量より少ないことを特徴とする請求項1に記載の、パラジウムを主とした歯科用合金。